(57)【特許請求の範囲】
【請求項１】
二ケイ酸リチウム−アパタイトガラスセラミックであって、主たる結晶相としての二ケイ酸リチウムおよびさらなる結晶相としてのアパタイトを含み、かつ以下の成分：
成分              重量％
ＳｉＯ２          ５２．０〜７５．０
Ｌｉ２Ｏ          １０．０〜２０．０
Ｐ２Ｏ５            ４．０〜８．０
２価酸化物        ２．０〜９．０
を含み、ここで、該２価酸化物が、ＣａＯ、ＳｒＯおよびその混合物の群から選択され、該ガラスセラミックが、さらに原子番号３９〜７９の遷移金属の酸化物およびその混合物の群から選択される遷移金属酸化物を含み、２価酸化物と遷移金属酸化物のモル比が１．０〜２０．０、特に、１．０〜１７．０、好ましくは、１．５〜１６．５の範囲である、
二ケイ酸リチウム−アパタイトガラスセラミック。
【請求項２】
５４．０〜７３．０重量％のＳｉＯ２を含む、請求項１に記載のガラスセラミック。
【請求項３】
１２．０〜２０．０重量％のＬｉ２Ｏを含む、請求項１または２に記載のガラスセラミック。
【請求項４】
３．０〜８．０重量％の２価酸化物を含む、請求項１から３のいずれか一項に記載のガラスセラミック。
【請求項５】
２．５〜８．５重量％、特に、３．０〜８．０重量％のＣａＯを含む、請求項１から４のいずれか一項に記載のガラスセラミック。
【請求項６】
１．０〜６．５重量％、特に、１．０〜６．０重量％のＳｒＯを含む、請求項１から５のいずれか一項に記載のガラスセラミック。
【請求項７】
０．１〜１．５重量％、特に、０．３〜１．０重量％のＦを含む、請求項１から６のいずれか一項に記載のガラスセラミック。
【請求項８】
０〜４．０重量％、特に、１．０〜４．０重量％、好ましくは、１．５〜４．０重量％のＡｌ２Ｏ３を含む、請求項１から７のいずれか一項に記載のガラスセラミック。
【請求項９】
０．５〜８．５重量％、特に、１．０〜８．０重量％、好ましくは、２．０〜７．５重量％の遷移金属酸化物を含む、請求項１から８のいずれか一項に記載のガラスセラミック。
【請求項１０】
前記遷移金属酸化物が、Ｌａ２Ｏ３、Ｙ２Ｏ３、Ｅｒ２Ｏ３、ＺｒＯ２、ＣｅＯ２、Ｔｂ４Ｏ７、Ｖ２Ｏ５、Ｔａ２Ｏ５、Ｎｂ２Ｏ５およびその混合物の群から選択される、請求項１から９のいずれか一項に記載のガラスセラミック。
【請求項１１】
前記遷移金属酸化物が、
０〜５．０重量％、特に、２．５〜４．０重量％の量で式Ｍｅ２Ｏ３に従って存在し、
０〜６．５重量％、特に、１．０〜６．０重量％の量で式ＭｅＯ２に従って存在し、
０〜１．０重量％、特に、０．４〜１．０重量％の量で式Ｍｅ４Ｏ７に従って存在し、かつ／または
０〜５．０重量％、特に、０．１〜４．０重量％の量で式Ｍｅ２Ｏ５に従って存在する、請求項１から１０のいずれか一項に記載のガラスセラミック。
【請求項１２】
０〜１２．０重量％、特に、２．０〜１２．０重量％、好ましくは、３．０〜１１．５重量％の量で、Ｎａ２Ｏ、Ｋ２Ｏ、Ｒｂ２Ｏ、Ｃｓ２Ｏおよびその混合物の群から選択される１価酸化物を含む、請求項１から１１のいずれか一項に記載のガラスセラミック。
【請求項１３】
アパタイトとしてフッ素アパタイトを含む、請求項１から１２のいずれか一項に記載のガラスセラミック。
【請求項１４】
前記アパタイト結晶相が、前記ガラスセラミックの０．５〜１０重量％、特に、１〜１０重量％、好ましくは、２〜８重量％を占め、および／またはアパタイト結晶の平均径が、５〜５００ｎｍ、特に、１０〜３００ｎｍ、好ましくは、２０〜２００ｎｍである、請求項１から１３のいずれか一項に記載のガラスセラミック。
【請求項１５】
請求項１から１２のいずれか一項に記載のガラスセラミックの成分を含む出発ガラス。
【請求項１６】
メタケイ酸リチウム、二ケイ酸リチウムおよび／またはアパタイトの結晶化のための核を含む、請求項１５に記載の出発ガラス。
【請求項１７】
メタケイ酸リチウムガラスセラミックであって、メタケイ酸リチウムを特に主たる結晶相として含み、かつ以下の成分：
成分              重量％
ＳｉＯ２          ５２．０〜７５．０
Ｌｉ２Ｏ          １０．０〜２０．０
Ｐ２Ｏ５            ４．０〜８．０
２価酸化物        ２．０〜９．０
を含み、ここで、該２価酸化物が、ＣａＯ、ＳｒＯおよびその混合物の群から選択され、該ガラスセラミックが、さらに原子番号３９〜７９の遷移金属の酸化物およびその混合物の群から選択される遷移金属酸化物を含み、２価酸化物と遷移金属酸化物のモル比が１．０〜２０．０、特に、１．０〜１７．０、好ましくは、１．５〜１６．５の範囲である、
メタケイ酸リチウムガラスセラミック。
【請求項１８】
前記ガラスセラミック、前記出発ガラスおよび前記メタケイ酸リチウムガラスセラミックが、粉末、顆粒、ブランクまたは歯科修復物の形態で存在する、請求項１から１４のいずれか一項に記載のガラスセラミック、請求項１５もしくは１６に記載の出発ガラスまたは請求項１７に記載のメタケイ酸リチウムガラスセラミック。
【請求項１９】
請求項１５もしくは１６に記載の出発ガラスまたは請求項１７に記載のメタケイ酸リチウムガラスセラミックを、４５０〜１０００℃の範囲の少なくとも１回の熱処理に供する、請求項１から１４のいずれか一項に記載のガラスセラミックを調製するためのプロセス。
【請求項２０】
（ａ）核を含む出発ガラスを形成するために、前記出発ガラスを４５０〜６００℃の温度での熱処理に供し、
（ｂ）前記二ケイ酸リチウム−アパタイトガラスセラミックを形成するために、該核を含む出発ガラスを７００〜１０００℃の温度での熱処理に供する、
請求項１９に記載のプロセス。
【請求項２１】
歯科材料としての、特に、歯科修復物をコーティングするための、好ましくは、歯科修復物を調製するための請求項１から１４、もしくは１８のいずれか一項に記載の二ケイ酸リチウム−アパタイトガラスセラミック、請求項１５、１６もしくは１８に記載の出発ガラスまたは請求項１７もしくは１８に記載のメタケイ酸リチウムガラスセラミックの使用。
【請求項２２】
前記二ケイ酸リチウム−アパタイトガラスセラミック、前記出発ガラスまたは前記メタケイ酸リチウムガラスセラミックが、プレスまたは機械加工することによって所望の歯科修復物、特に、ブリッジ、インレイ、オンレイ、ベニア、支台歯、部分歯冠、歯冠またはファセットの形状を与えられる、歯科修復物を調製するための請求項１から１４、もしくは１８のいずれか一項に記載の二ケイ酸リチウム−アパタイトガラスセラミック、請求項１５、１６もしくは１８に記載の出発ガラスまたは請求項１７もしくは１８に記載のメタケイ酸リチウムガラスセラミックの使用。
【発明の詳細な説明】
【技術分野】
【０００１】
本発明は、遷移金属酸化物を含み、特に、歯科で使用するのに、好ましくは、歯科修復物、およびその調製用の前駆体を調製するのに適している二ケイ酸リチウム−アパタイトガラスセラミックに関する。
【背景技術】
【０００２】
二ケイ酸リチウムおよびアパタイト結晶相を含むガラスセラミックは、現況技術で公知である。
【０００３】
Ｃｅｎｔ．Ｅｕｒ．Ｊ．Ｃｈｅｍ、７巻（２号）、２２８〜２３３頁（２００９年）において、Ｍ．Ｐａｌｏｕらは、純二ケイ酸リチウムガラスとフッ素アパタイトガラスとの混合物の結晶化について報告している。生成したガラスセラミックは、１４重量％という大きい量のＰ２Ｏ５を有し、模擬体液におけるｉｎ−ｖｉｔｒｏ試験において生物活性を示す。
【０００４】
Ｊｏｕｒｎａｌ  ｏｆ  Ｔｈｅｒｍａｌ  Ａｎａｌｙｓｉｓ  ａｎｄ  Ｃａｌｏｒｉｍｅｔｒｙ、７８巻（１号）、７３〜８２頁（２００４年）において、Ｓ．Ｃ．Ｍｏｊｕｍｄａｒらは、異なる量のＰ２Ｏ５を含むＬｉ２Ｏ−ＣａＯ−ＣａＦ２−Ｐ２Ｏ５−ＳｉＯ２系からのガラスの結晶化に関する調査結果を記載している。Ｘ線回折によって、１５重量％のＰ２Ｏ５量を含むガラスの結晶化後に、二ケイ酸リチウム結晶相に加えてフッ素アパタイトが検出された。
【０００５】
しかし、現況技術で公知のアパタイト結晶相を含むケイ酸リチウムガラスセラミックは、生物活性のある生成物であり、歯科における修復に適した化学耐性材料ではない。体液または模擬体液において、生物活性のある生成物は、表面上にアパタイト結晶を形成して、例えば、体内プロテーゼインプラントの場合、骨と強固な接合を生成する。
したがって、公知のガラスセラミックは、口腔内の非常に多様な流体と接触する歯科材料に必要な化学的安定性に欠けるという重大な欠点を有する。
【先行技術文献】
【非特許文献】
【０００６】
【非特許文献１】Ｃｅｎｔ．Ｅｕｒ．Ｊ．Ｃｈｅｍ、７巻（２号）、２２８〜２３３頁（２００９年）
【非特許文献２】Ｊｏｕｒｎａｌ  ｏｆ  Ｔｈｅｒｍａｌ  Ａｎａｌｙｓｉｓ  ａｎｄ  Ｃａｌｏｒｉｍｅｔｒｙ、７８巻（１号）、７３〜８２頁（２００４年）
【発明の概要】
【課題を解決するための手段】
【０００７】
したがって、本発明の目的は、非常に良好な化学的安定性を有し、したがって、修復用の歯科材料として使用できる二ケイ酸リチウム−アパタイトガラスセラミックを利用可能にすることである。そのガラスセラミックはまた、歯科修復物に容易に加工することが可能であり、それから生成した修復物はまた、非常に良好な化学的安定性に加えて、非常に良好な機械および光学特性を有する。
【０００８】
本目的は、請求項１から１５および１９に記載の二ケイ酸リチウム−アパタイトガラスセラミックによって達成される。また、本発明の主題は、請求項１６、１７または１９に記載の出発ガラス、請求項１８または１９に記載のメタケイ酸リチウムガラスセラミック、請求項２０および２１に記載のプロセス、ならびに請求項２２および２３に記載の使用である。
【発明を実施するための形態】
【０００９】
本発明に従う二ケイ酸リチウム−アパタイトガラスセラミックは、主たる結晶相としての二ケイ酸リチウムと、さらなる結晶相としてのアパタイトとを含み、かつＣａＯ、ＳｒＯおよびその混合物の群から選択される２価酸化物と、原子番号３９〜７９の遷移金属の酸化物およびその混合物の群から選択される遷移金属酸化物とを含むことを特徴とし、ここで、２価酸化物と遷移金属酸化物のモル比は１．０〜２０．０、特に、１．０〜１７．０、好ましくは、１．５〜１６．５の範囲である。
【００１０】
「主たる結晶相」という用語は、他の結晶相と比較して体積の割合が最大である結晶相を指す。
【００１１】
驚くべきことに、本発明に従う二ケイ酸リチウム−アパタイトガラスセラミックは、非常に高い化学的安定性を特徴とする。化学的安定性を決定するために、酢酸水溶液中での貯蔵中の質量損失を決定することによってＩＳＯ標準６８７２（２００８）に従ってガラスセラミックを試験した。本発明に従う二ケイ酸リチウム−アパタイトガラスセラミックは、特に、１００μｇ／ｃｍ２未満、好ましくは、９０未満、特に好ましくは、８０μｇ／ｃｍ２未満、極めて特に好ましくは、５０μｇ／ｃｍ２未満の質量損失を示した。
【００１２】
さらに、２価酸化物と遷移金属酸化物のモル比に対して与えられた範囲内で、本発明に従う二ケイ酸リチウム−アパタイトガラスセラミックの半透明性を制御された様式において調整することが驚くべきことに可能である。遷移金属酸化物を組み込むことによって半透明性が増加するが、アパタイトの結晶化によって本発明に従うガラスセラミックの半透明性が減少する。したがって、これらの反対の効果によって半透明性を所望の通りに調整することができる。特に歯科材料の場合、これは特別な利点である。なぜなら、その使用意図に応じて、多様な光透過量が望まれるからである。ガラスセラミックに存在する遷移金属酸化物は、立体的には比較的大きい成分であり、その結果として、その組み込みによって構造が顕著に変化するはずである。かくして、遷移金属酸化物を組み込んだにも拘わらず、二ケイ酸リチウムおよびアパタイト両方の同時結晶化を達成できることは驚くべきである。
【００１３】
本発明に従う二ケイ酸リチウム−アパタイトガラスセラミックは、好ましくは、５２．０〜７５．０重量％、特に、５４．０〜７３．０重量％のＳｉＯ２を含む。
【００１４】
二ケイ酸リチウム−アパタイトガラスセラミックが、１０．０〜２０．０重量％、特に、１２．０〜２０．０重量％のＬｉ２Ｏを含むこともまた好ましい。
【００１５】
ガラスセラミック中のＳｉＯ２とＬｉ２Ｏのモル比は、好ましくは、１．５〜３．０の範囲に存在する。
【００１６】
さらに、４．０〜８．０重量％のＰ２Ｏ５を含む二ケイ酸リチウム−アパタイトガラスセラミックが好ましい。
【００１７】
本発明に従うガラスセラミックは、特に、２．０〜９．０重量％、好ましくは、３．０〜８．０重量％の２価酸化物またはその混合物を含む。
【００１８】
さらなる好ましい実施形態では、本発明に従うガラスセラミックは、２．５〜８．５重量％、特に、３．０〜８．０重量％のＣａＯおよび／または１．０〜６．５重量％、特に、１．０〜６．０重量％のＳｒＯを含む。
【００１９】
０．１〜１．５重量％、特に、０．３〜１．０重量％のＦを含む二ケイ酸リチウム−アパタイトガラスセラミックもまた好ましい。
【００２０】
フッ素アパタイトの形成は、フッ素を使用することによって可能である。本発明に従うガラスセラミックがアパタイトとしてフッ素アパタイトを含むことが、特に好ましい。カチオンに応じて、フッ素アパタイトは、特に、Ｃａ−フッ素アパタイト、Ｓｒ−フッ素アパタイトまたは混合Ｃａ／Ｓｒ−フッ素アパタイトとして存在する。
【００２１】
アパタイト結晶相が、ガラスセラミックの０．５〜１０重量％、特に、１〜１０重量％、好ましくは、２〜８重量％を占め、かつ／またはアパタイト結晶の平均径が、５〜５００ｎｍ、特に、１０〜３００ｎｍ、好ましくは、２０〜２００ｎｍである本発明に従うガラスセラミックが好ましい。
【００２２】
結晶の平均径は、シェラー式：
【数１】
0006571076.tif 000002
Ｋ：シェラー形状因子
λ：波長
θ：回折角
Ｌ：格子面に垂直な結晶子の伸長（平均結晶子径）
を使用してＸ線回折図からＬとして計算した。
【００２３】
ＪＣＰＤＳファイル０１−０７４−４３９０を、アパタイト結晶に対する参照パターンとして使用した。
【００２４】
好ましい実施形態では、ガラスセラミックはまた、０〜４．０重量％、特に、１．０〜４．０重量％、好ましくは、１．５〜４．０重量％のＡｌ２Ｏ３を含む。
【００２５】
本発明に従うガラスセラミックは、通常、０．５〜８．５重量％、特に、１．０〜８．０重量％、好ましくは、２．０〜７．５重量％の遷移金属酸化物またはその混合物を含む。
【００２６】
ガラスセラミックに存在する遷移金属酸化物は、好ましくは、Ｌａ２Ｏ３、Ｙ２Ｏ３、Ｅｒ２Ｏ３、ＺｒＯ２、ＣｅＯ２、Ｔｂ４Ｏ７、Ｖ２Ｏ５、Ｔａ２Ｏ５、Ｎｂ２Ｏ５およびその混合物の群から選択される。
【００２７】
遷移金属酸化物が、
０〜５．０重量％、特に、２．５〜４．０重量％の量で式Ｍｅ２Ｏ３に従って存在し、
０〜６．５重量％、特に、１．０〜６．０重量％の量で式ＭｅＯ２に従って存在し、
０〜１．０重量％、特に、０．４〜１．０重量％の量で式Ｍｅ４Ｏ７に従って存在し、かつ／または
０〜５．０重量％、特に、０．１〜４．０重量％の量で式Ｍｅ２Ｏ５に従って存在する本発明に従うガラスセラミックが、さらに好ましい。
【００２８】
所与の式では、「Ｍｅ」は、原子番号３９〜７９を有するそれぞれの遷移金属を表す。
【００２９】
本発明に従う二ケイ酸リチウム−アパタイトガラスセラミックは、通常、０〜１２．０重量％、特に、２．０〜１２．０重量％、好ましくは、３．０〜１１．５重量％の量でＮａ２Ｏ、Ｋ２Ｏ、Ｒｂ２Ｏ、Ｃｓ２Ｏおよびその混合物の群から選択される１価酸化物を含む。
【００３０】
さらに、以下の成分の少なくとも１つ、特に、すべてを含む二ケイ酸リチウム−アパタイトガラスセラミックが好ましい。
【表１】
0006571076.tif 000003
【００３１】
本発明に従う二ケイ酸リチウム−アパタイトガラスセラミックはまた、特に、着色剤および蛍光剤から選択される追加の成分をさらに含むことができる。着色剤および蛍光剤の例は、ｄ−およびｆ−元素の酸化物である。
【００３２】
さらなる好ましい実施形態では、本発明に従う二ケイ酸リチウムアパタイトガラスセラミックは、全ガラスセラミックに対して１０体積％超、好ましくは、２０体積％超、特に好ましくは、３０体積％超の二ケイ酸リチウム結晶を含む。
【００３３】
主たる結晶相として二ケイ酸リチウムを含む本発明に従うガラスセラミックは、特に良好な機械特性を特徴とし、それは、例えば、対応する出発ガラスまたは核を含む対応する出発ガラスまたは対応するメタケイ酸リチウムガラスセラミックの熱処理によって形成することができる。
【００３４】
本発明に従う二ケイ酸リチウム−アパタイトガラスセラミックは、優れた化学的安定性を有し、また非常に良好な機械および光学特性を有することがさらに示された。さらに、一方では遷移金属酸化物の半透明性増加効果、他方ではアパタイトの半透明性減少効果を利用することによって遷移金属酸化物およびアパタイト結晶相によりその半透明性を制御された様式において調整することが可能である。その線熱膨張係数もまた広範囲にわたり調整することができる。
【００３５】
かくして本発明の二ケイ酸リチウム−アパタイトガラスセラミックは、公知のものより優れている。その特性を組み合わせることによって歯科材料として、特に、歯科修復物を調製するための材料として本品を使用することさえ可能である。
【００３６】
本発明に従う二ケイ酸リチウム−アパタイトガラスセラミックは、特に、ＫＩＣ値として測定された場合、少なくとも約１．５ＭＰａ・ｍ０．５、特に、少なくとも約１．８ＭＰａ・ｍ０．５の破壊靭性を有する。この値は、ビッカース法を使用して決定し、ニイハラ式を使用して計算した。さらに、それは、特に、少なくとも約２００、好ましくは、少なくとも約３００ＭＰａの高い二軸破断強度を有する。二軸破断強度は、ＩＳＯ６８７２（２００８）に従って決定した。
【００３７】
本発明はまた、熱処理によって本発明に従う二ケイ酸リチウム−アパタイトガラスセラミックを調製できる対応する組成を有する多様な前駆体に関する。これらの前駆体は、対応する出発ガラス、対応する核を含む出発ガラスおよび対応するメタケイ酸リチウムガラスセラミックである。
【００３８】
したがって、本発明はまた、本発明に従う二ケイ酸リチウム−アパタイトガラスセラミックの成分を含む出発ガラスに関する。
【００３９】
かくして、本発明に従う出発ガラスは、ＣａＯ、ＳｒＯおよびその混合物の群から選択される２価酸化物と、原子番号３９〜７９の遷移金属の酸化物およびその混合物の群から選択される遷移金属酸化物とを含み、２価酸化物と遷移金属酸化物のモル比は、１．０〜２０．０、特に、１．０〜１７．０、好ましくは、１．５〜１６．５の範囲である。
【００４０】
本発明に従う出発ガラスは、さらにまた、特に、主たる結晶相としての二ケイ酸リチウムおよびさらなる結晶相としてのアパタイトを含む本発明に従うガラスセラミックを形成するのに必要なさらなる成分の適切量を含む。好ましくは、それは、二ケイ酸リチウムの形成を可能にする量でＳｉＯ２およびＬｉ２Ｏを含む。さらに、出発ガラスはまた、本発明に従う二ケイ酸リチウム−アパタイトガラスセラミックに対して上記で与えられているようなよりさらなる成分を含むことができる。本発明に従う二ケイ酸リチウム−アパタイトガラスセラミックの成分として好ましいとして与えられている実施形態のすべてはまた、出発ガラスの成分として好ましい。
【００４１】
本発明はまた、メタケイ酸リチウム、二ケイ酸リチウムおよび／またはアパタイトの結晶化のための核を含む出発ガラスに関する。
【００４２】
さらに、本発明は、特に主たる結晶相としてのメタケイ酸リチウムと、本発明に従う二ケイ酸リチウム−アパタイトガラスセラミックの成分とを含むメタケイ酸リチウムガラスセラミックに関する。
【００４３】
かくして、本発明に従うメタケイ酸リチウムガラスセラミックは、ＣａＯ、ＳｒＯおよびその混合物の群から選択される２価酸化物と、原子番号３９〜７９の遷移金属の酸化物およびその混合物の群から選択される遷移金属酸化物とを含み、２価酸化物と遷移金属酸化物のモル比は、１．０〜２０．０、特に、１．０〜１７．０、好ましくは、１．５〜１６．５の範囲である。
【００４４】
本発明に従うメタケイ酸リチウムガラスセラミックは、さらにまた、特に、主たる結晶相としての二ケイ酸リチウムおよびさらなる結晶相としてのアパタイトを含む本発明に従うガラスセラミックを形成するのに必要なさらなる成分の適切量を含む。さらに、メタケイ酸リチウムガラスセラミックはまた、本発明に従う二ケイ酸リチウム−アパタイトガラスセラミックに対して上記で与えられているようなよりさらなる成分を含むことができる。本発明に従う二ケイ酸リチウム−アパタイトガラスセラミックの成分として好ましいとして与えられている実施形態すべてはまた、メタケイ酸リチウムガラスセラミックの成分として好ましい。
【００４５】
さらなる実施形態では、本発明に従うメタケイ酸リチウムガラスセラミックはまた、さらなる結晶相（複数可）としてアパタイトおよび／または二ケイ酸リチウムを含む。
【００４６】
出発ガラスを熱処理することによって、さらなる前駆体である核を含む出発ガラスおよびメタケイ酸リチウムガラスセラミックを最初に生成することができる。次いで、本発明に従う二ケイ酸リチウム−アパタイトガラスセラミックを、これらの２つのさらなる前駆体のうちの１つを熱処理することによって生成することができる。核を含む出発ガラスを熱処理することによって本発明に従う二ケイ酸リチウム−アパタイトガラスセラミックを直接形成することが好ましい。
【００４７】
メタケイ酸リチウム、二ケイ酸リチウムおよび／またはアパタイトを結晶化させるための核を含む出発ガラスを生成するために５〜１２０分、特に、１０〜６０分の期間、４５０〜６００℃、特に、４５０〜５５０℃の温度で出発ガラスを熱処理することが好ましい。
【００４８】
メタケイ酸リチウムガラスセラミックまたは二ケイ酸リチウム−アパタイトガラスセラミックを調製するために、５〜１２０分、特に、１０〜６０分の期間、６００℃超の温度で核を含む出発ガラスを熱処理することがさらに好ましい。二ケイ酸リチウム−アパタイトガラスセラミックを調製するために、核を含む出発ガラスの熱処理は、５〜１２０分、特に、１０〜６０分の期間、特に好ましくは、７００〜１０００℃、特に、７５０〜９５０℃の温度で行われる。
【００４９】
本発明はまた、出発ガラス、核を含む出発ガラスまたはメタケイ酸リチウムガラスセラミックを、４５０〜１０００℃の範囲の少なくとも１回の熱処理に供する、本発明に従う二ケイ酸リチウム−アパタイトガラスセラミックを調製するためのプロセスに関する。
【００５０】
本発明に従うプロセスで実施される少なくとも１回の熱処理はまた、本発明に従う出発ガラス、核を含む本発明に従う出発ガラスまたは本発明に従うメタケイ酸リチウムガラスセラミックのホットプレス中または焼結中に実施することができる。
【００５１】
好ましい実施形態では、本発明に従うプロセスは、
（ａ）核を含む出発ガラスを形成するための４５０〜６００℃の温度での出発ガラスの熱処理と、
（ｂ）二ケイ酸リチウム−アパタイトガラスセラミックを形成するための７００〜１０００℃の温度での核を含む出発ガラスの熱処理とを含む。
【００５２】
（ａ）および（ｂ）で実施される熱処理の継続時間は、特に、５〜１２０分、好ましくは、１０〜６０分である。
【００５３】
出発ガラスを調製するために、手順は、特に、炭酸塩、酸化物、リン酸塩およびフッ化物などの適切な出発材料の混合物を、特に、１３００〜１６００℃の温度で２〜１０時間溶融することである。特に高い均一性を達成するために、得られたガラス溶融物はガラス顆粒を形成するために水中に注がれ、次いで、得られた顆粒が再度溶融される。
【００５４】
次いで、溶融物は、金型内に注がれて出発ガラスのブランク、いわゆる固体ガラスブランクまたは一体型ブランクを生成することができる。
【００５５】
溶融物を再度水中に入れて顆粒を調製することも可能である。この顆粒は、粉砕し、任意選択で着色剤および蛍光剤などのさらなる成分を添加した後にプレスしてブランク、いわゆる粉末グリーンコンパクトを形成することも可能である。
【００５６】
最後に、出発ガラスはまた、顆粒化後に粉末が形成されるように加工することができる。
【００５７】
次いで、例えば、固体ガラスブランク、粉末グリーンコンパクトの形態での、または粉末の形態での出発ガラスを少なくとも１つの熱処理に供する。第１の熱処理は、メタケイ酸リチウム、二ケイ酸リチウムおよび／またはアパタイト結晶を形成するのに適した核を含む本発明に従う出発ガラスを調製するために最初に実施されることが好ましい。次いで、核を含むガラスを、通常、メタケイ酸リチウム、二ケイ酸リチウムおよび／またはアパタイトを結晶化させるためにより高い温度での少なくとも１つのさらなる熱処理に供する。
【００５８】
メタケイ酸リチウムを結晶化させるためのさらなる熱処理は、特に、少なくとも６００℃の温度で行われる。二ケイ酸リチウムを結晶化させるために、さらなる熱処理は、特に、少なくとも７００℃の温度で行われる。アパタイトを結晶化させるために、さらなる熱処理は、特に、少なくとも７５０℃の温度で行われる。
【００５９】
本発明に従うガラスセラミックおよび本発明に従うガラスは、特に、粉末、顆粒、または任意の形態もしくは大きさのブランク、例えば、一体型ブランク、例えば、プレートレット、直方体または円筒、あるいは粉末グリーンコンパクト（未焼結の、部分焼結のまたは緻密に焼結された形態）の形態で存在する。これらは、これらの形状で容易にさらに加工することができる。しかし、それらはまた、ブリッジ、インレイ、オンレイ、歯冠、ベニア、ファセットまたは支台歯などの歯科修復物の形態で存在することもできる。
【００６０】
ブリッジ、インレイ、オンレイ、歯冠、ベニア、ファセットまたは支台歯などの歯科修復物は、本発明に従うガラスセラミックおよび本発明に従うガラスから調製することができる。したがって、本発明はまた、歯科修復物を調製するためのその使用に関する。ガラスセラミックまたはガラスが、プレスまたは機械加工によって所望の歯科修復物の形状を与えられることが好ましい。
【００６１】
プレスは、通常、増加した圧力および上昇した温度下で行われる。プレスを７００〜１２００℃の温度で実施するのが好ましい。プレスを２〜１０バールの圧力で実施するのがさらに好ましい。プレス中、所望の形状変化が、使用される材料の粘性流動によって達成される。本発明に従う出発ガラス、特に、核を含む本発明に従う出発ガラス、本発明に従うメタケイ酸リチウムガラスセラミックおよび本発明に従う二ケイ酸リチウム−アパタイトガラスセラミックは、プレスのために使用することができる。本発明に従うガラスおよびガラスセラミックは、特に、任意の形態もしくは大きさのブランク、例えば、固体ブランクまたは粉末グリーンコンパクト（例えば、未焼結の、部分焼結のまたは緻密に焼結された形態）の形態で使用することができる。
【００６２】
機械加工は、通常、材料除去プロセス、特に、摩砕および／または粉砕によって行われる。機械加工が、ＣＡＤ／ＣＡＭプロセスの一部として実施されることが特に好ましい。本発明に従う出発ガラス、核を含む本発明に従う出発ガラス、本発明に従うメタケイ酸リチウムガラスセラミックおよび本発明に従う二ケイ酸リチウム−アパタイトガラスセラミックは、機械加工をするために使用することができる。本発明に従うガラスおよびガラスセラミックは、特に、ブランク、例えば、固体ブランクまたは粉末グリーンコンパクト（例えば、未焼結の、部分焼結のまたは緻密に焼結された形態）の形態で使用することができる。好ましくは、本発明に従うメタケイ酸リチウムガラスセラミックまたは本発明に従う二ケイ酸リチウム−アパタイトガラスセラミックは、機械加工をするために使用される。二ケイ酸リチウム−アパタイトガラスセラミックはまた、より低い温度の熱処理によって生成した未だ完全に結晶化していない形態で使用することができる。これは、より容易な機械加工、したがって機械加工のためのより簡単な装置の使用が可能であるという利点を有する。かかる部分的に結晶化した材料を機械加工した後に、後者は、通常、二ケイ酸リチウムおよびアパタイトをさらに結晶化するためにより高い温度、特に、７００〜１０００℃、好ましくは、７５０〜９５０℃での熱処理に供する。
【００６３】
一般に、例えば、プレスまたは機械加工によって所望の形状にされた歯科修復物を調製した後に、後者は、特に、出発ガラス、核を含む出発ガラスまたはメタケイ酸リチウムガラスセラミックなどの用いる前駆体を二ケイ酸リチウム−アパタイトガラスセラミックに転換するため、または二ケイ酸リチウムおよび／もしくはアパタイトの結晶化を増進するため、または、例えば、用いる多孔質粉末グリーンコンパクトの空隙率を低減するために再度熱処理する。
【００６４】
しかし、本発明に従うガラスセラミックおよび本発明に従うガラスはまた、例えば、ＺｒＯ２セラミックおよびガラスセラミックなどのセラミックのコーティング材料として適している。したがって、本発明はまた、特に、セラミックおよびガラスセラミックをコーティングするための本発明に従うガラスまたは本発明に従うガラスセラミックの使用を対象とする。本発明に従うガラスセラミックが、特に、８．０〜１３．５×１０−６Ｋ−１（１００〜５００℃の範囲で測定）の広い範囲にわたる線熱膨張係数を有することは非常に有益であることが示されている。したがって、所望の膨張係数を有する本発明に従うガラスセラミックは、非常に多様な用途で利用可能である。
【００６５】
本発明はまた、セラミックおよびガラスセラミックをコーティングするためのプロセスであって、本発明に従うガラスセラミックまたは本発明に従うガラスがセラミックまたはガラスセラミックに施用され、高温に供するプロセスに関する。
【００６６】
これは、特に、焼結中に、好ましくは、プレス中に実施することができる。焼結中の場合、ガラスセラミックまたはガラスは、通常の仕方で、例えば、粉末として、セラミックやガラスセラミックなどのコートすべき材料に施用され、次いで、高温で焼結される。好ましいプレス中の場合、本発明に従うガラスセラミックまたは本発明に従うガラスは、例えば、７００〜１２００℃の高温で、例えば、２〜１０バールの印加圧力で、例えば、粉末グリーンコンパクトまたは一体型ブランクの形態でプレスされる。ＥＰ２３１７７３に記載の方法およびそこに開示されたプレス炉は、特に、このために使用することができる。適切な炉は、例えば、Ｉｖｏｃｌａｒ  Ｖｉｖａｄｅｎｔ  ＡＧ、Ｌｉｅｃｈｔｅｎｓｔｅｉｎ製のＰｒｏｇｒａｍａｔ  ＥＰ  ５０００である。
【００６７】
コーティングプロセスの終了後、本発明に従うガラスセラミックは、ガラスセラミックは、特に良好な特性を有するように主たる結晶相としての二ケイ酸リチウムおよびさらなる結晶相としてのアパタイトを有して存在することが好ましい。
【００６８】
本発明に従うガラスセラミックおよび本発明に従うガラスの上記の特性のために、これらは、特に、歯科での使用に適している。したがって、本発明の一主題はまた、歯科材料、特に、歯科修復物の調製のための歯科材料としての、または歯冠、ブリッジおよび支台歯などの歯科修復物用のコーティング材料としての本発明に従うガラスセラミックまたは本発明に従うガラスの使用である。
【００６９】
本発明は、非限定的な実施例を参照しながら以下でさらに詳細に説明される。
【実施例】
【００７０】
（実施例１〜２０）
組成および結晶相
以下の表に記載した組成を有する全部で２０の本発明に従うガラスおよびガラスセラミックを対応する出発ガラスを溶融し、続いて制御された核生成および結晶化のための熱処理をすることによって調製した。
【００７１】
またガラスのＴｇ値および制御された核生成および制御された結晶化のために用いた熱処理を表に記載する。以下の意味を適用する。
ＴＮおよびｔＮ        核生成のために使用した温度および時間
ＴＫ１およびｔＫ１      第１の結晶化のために使用した温度および時間
ＴＫ２およびｔＫ２      第２の結晶化のために使用した温度および時間
【００７２】
このために、最初にバッチ量１００〜２００ｇの出発ガラスを１４００〜１５００℃で慣用の原材料から溶融したが、溶融は、泡または縞の形成もなく非常に容易に可能であった。出発ガラスを水中に注ぐことによって、ガラスフリットを生成させ、次いで、これを均一化するために１〜３時間１４５０〜１５５０℃で二回目の溶融を行った。
【００７３】
４６０〜５４０℃の温度において出発ガラスを熱処理することによって核を含むケイ酸リチウムガラスが形成された。
【００７４】
少なくとも１回のさらなる熱処理の結果として、これらの核含有ガラスは、Ｘ線回折試験によって確認した場合、結晶化して主たる結晶相としてのメタケイ酸リチウムを含むガラスセラミックまたは主たる結晶相としての二ケイ酸リチウムおよびさらなる結晶相としてのアパタイトを含むガラスセラミックを形成した。アパタイトは、Ｃａ−フッ素アパタイト、Ｓｒ−フッ素アパタイトまたはＣａ／Ｓｒ−フッ素アパタイトとして存在した。
【００７５】
実施例１〜４、７、９、１０および１５では、核含有出発ガラスの最初のさらなる熱処理ＴＫ１によって、主たる結晶相としてメタケイ酸リチウムを含むガラスセラミックがもたらされ、第二のさらなる熱処理ＴＫ２によって、得られたメタケイ酸リチウムガラスセラミックを主たる結晶相としての二ケイ酸リチウムおよびさらなる結晶相としてのアパタイトを含むガラスセラミックに転換させた。
【００７６】
核含有出発ガラスを、実施例１３、１４、１６、１７、１９および２０では、ただ一回のさらなる熱処理によって主たる結晶相としての二ケイ酸リチウムおよびさらなる結晶相としてのアパタイトを含むガラスセラミックに、実施例１８の場合、主たる結晶相としてのメタケイ酸リチウムおよびさらなる結晶相としてのアパタイトを含むガラスセラミックに転換させた。
【００７７】
実施例８、１１および１２では、主たる結晶相としてメタケイ酸リチウムを含むガラスセラミックはまた、第二のさらなる熱処理後に存在した。
【００７８】
最後に、実施例５および６は、最初のさらなる熱処理後でさえ主たる結晶相としての二ケイ酸リチウムを含むガラスセラミックの生成を示し、第二のさらなる熱処理によるそのさらなる結晶化を示す。
【００７９】
かくして、実施例は、出発ガラスの組成およびその熱処理を変更することによって如何にして多様な本発明に従うガラスセラミックが生成し得るかを総合的に示す。
【００８０】
得られた本発明に従う二ケイ酸リチウム−アパタイトガラスセラミックは、ＩＳＯ試験６８７２（２００８）による優れた化学的安定性を示した。酢酸水溶液中での貯蔵における質量損失は、１００μｇ／ｃｍ２未満、特に、５０μｇ／ｃｍ２未満であった。
【００８１】
対照的に、従来の生物活性ガラスセラミックは、非常に大きい質量損失、したがって非常に低い化学的安定性を示す。これらは、口腔内で最も多様な組成を有する流体と繰り返し接触する歯科修復材料としての使用に適していない。
【００８２】
生成した二ケイ酸リチウム−アパタイトガラスセラミックはまた、３９０超、特に、最大約６４０ＭＰａの非常に高い二軸強度σＢを有した。この強度は、試験片についての歯科標準ＩＳＯ６８７２（２００８）に従って決定した。試験片は、それぞれの二ケイ酸リチウム−アパタイトガラスセラミックを形成した１回目の結晶化（ＴＫ１）およびその後の２回目の結晶化（ＴＫ２）後に得られたメタケイ酸リチウムガラスセラミックの機械加工によって生成させた。メタケイ酸リチウムガラスセラミックの機械加工のためにＣＥＲＥＣ（登録商標）−ＩｎＬａｂ機械（Ｓｉｒｏｎａ、Ｂｅｎｓｈｅｉｍ）を使用した。
【００８３】
生成した二ケイ酸リチウム−アパタイトガラスセラミックおよび前駆体として生成したメタケイ酸リチウムガラスセラミックは、ＣＡＤ／ＣＡＭプロセスにおける機械加工によってまたはホットプレスによって多様な歯科修復物の形態へと、非常に満足に加工することが可能であり、必要であれば、この修復物はまたベニアとしても提供された。メタケイ酸リチウムガラスセラミックは、その機械的な特性のために機械加工による形状加工に特に適していることが示された。
【００８４】
ガラスセラミックはまた、特に、歯科修復物上へのコーティングとして、例えば、後者を所望のようにべニア加工するためにホットプレスによって施用することが可能であった。
【００８５】
最後に、ガラスセラミックは、８．６〜１１．１×１０−６Ｋ−１（１００〜５００℃の範囲で測定）の広い範囲の線熱膨張係数（ＣＴＥ）を有していた。具体的には、１０×１０−６Ｋ−１未満のＣＴＥを有する材料は、例えば、ＺｒＯ２セラミックにべニア加工するのに特に適している。
【００８６】
以下の表で、モル比の指示における「ＴＭＯ」は、遷移金属酸化物を指す。
【００８７】
「ＲＴ−ＸＲＤ」は、室温におけるＸ線回折試験を指す。
【００８８】
「ＣＴＥ」は、線熱膨張係数を指す。
【表２】
0006571076.tif 000004
【００８９】
【表３】
0006571076.tif 000005
【００９０】
【表４】
0006571076.tif 000006
【００９１】
【表５】
0006571076.tif 000007
【００９２】
【表６】
0006571076.tif 000008
【００９３】
【表７】
0006571076.tif 000009
【００９４】
【表８】
0006571076.tif 000010
【００９５】
【表９】
0006571076.tif 000011
本発明の実施形態において、例えば以下のものを含む。
（項目１）
主たる結晶相としての二ケイ酸リチウムおよびさらなる結晶相としてのアパタイトを含み、かつＣａＯ、ＳｒＯおよびその混合物の群から選択される２価酸化物ならびに原子番号３９〜７９の遷移金属の酸化物およびその混合物の群から選択される遷移金属酸化物を含み、２価酸化物と遷移金属酸化物のモル比が１．０〜２０．０、特に、１．０〜１７．０、好ましくは、１．５〜１６．５の範囲である二ケイ酸リチウム−アパタイトガラスセラミック。
（項目２）
５２．０〜７５．０重量％、特に、５４．０〜７３．０重量％のＳｉＯ２を含む、項目１に記載のガラスセラミック。
（項目３）
１０．０〜２０．０重量％、特に、１２．０〜２０．０重量％のＬｉ２Ｏを含む、項目１または２に記載のガラスセラミック。
（項目４）
４．０〜８．０重量％のＰ２Ｏ５を含む、項目１から３のいずれか一項に記載のガラスセラミック。
（項目５）
２．０〜９．０重量％、特に、３．０〜８．０重量％の２価酸化物を含む、項目１から４のいずれか一項に記載のガラスセラミック。
（項目６）
２．５〜８．５重量％、特に、３．０〜８．０重量％のＣａＯを含む、項目１から５のいずれか一項に記載のガラスセラミック。
（項目７）
１．０〜６．５重量％、特に、１．０〜６．０重量％のＳｒＯを含む、項目１から６のいずれか一項に記載のガラスセラミック。
（項目８）
０．１〜１．５重量％、特に、０．３〜１．０重量％のＦを含む、項目１から７のいずれか一項に記載のガラスセラミック。
（項目９）
０〜４．０重量％、特に、１．０〜４．０重量％、好ましくは、１．５〜４．０重量％のＡｌ２Ｏ３を含む、項目１から８のいずれか一項に記載のガラスセラミック。
（項目１０）
０．５〜８．５重量％、特に、１．０〜８．０重量％、好ましくは、２．０〜７．５重量％の遷移金属酸化物を含む、項目１から９のいずれか一項に記載のガラスセラミック。
（項目１１）
前記遷移金属酸化物が、Ｌａ２Ｏ３、Ｙ２Ｏ３、Ｅｒ２Ｏ３、ＺｒＯ２、ＣｅＯ２、Ｔｂ４Ｏ７、Ｖ２Ｏ５、Ｔａ２Ｏ５、Ｎｂ２Ｏ５およびその混合物の群から選択される、項目１から１０のいずれか一項に記載のガラスセラミック。
（項目１２）
前記遷移金属酸化物が、
０〜５．０重量％、特に、２．５〜４．０重量％の量で式Ｍｅ２Ｏ３に従って存在し、
０〜６．５重量％、特に、１．０〜６．０重量％の量で式ＭｅＯ２に従って存在し、
０〜１．０重量％、特に、０．４〜１．０重量％の量で式Ｍｅ４Ｏ７に従って存在し、かつ／または
０〜５．０重量％、特に、０．１〜４．０重量％の量で式Ｍｅ２Ｏ５に従って存在する、項目１から１１のいずれか一項に記載のガラスセラミック。
（項目１３）
０〜１２．０重量％、特に、２．０〜１２．０重量％、好ましくは、３．０〜１１．５重量％の量で、Ｎａ２Ｏ、Ｋ２Ｏ、Ｒｂ２Ｏ、Ｃｓ２Ｏおよびその混合物の群から選択される１価酸化物を含む、項目１から１２のいずれか一項に記載のガラスセラミック。
（項目１４）
アパタイトとしてフッ素アパタイトを含む、項目１から１３のいずれか一項に記載のガラスセラミック。
（項目１５）
前記アパタイト結晶相が、前記ガラスセラミックの０．５〜１０重量％、特に、１〜１０重量％、好ましくは、２〜８重量％を占め、および／またはアパタイト結晶の平均径が、５〜５００ｎｍ、特に、１０〜３００ｎｍ、好ましくは、２０〜２００ｎｍである、項目１から１４のいずれか一項に記載のガラスセラミック。
（項目１６）
項目１から１３のいずれか一項に記載のガラスセラミックの成分を含む出発ガラス。
（項目１７）
メタケイ酸リチウム、二ケイ酸リチウムおよび／またはアパタイトの結晶化のための核を含む、項目１６に記載の出発ガラス。
（項目１８）
メタケイ酸リチウムを特に主たる結晶相として含み、項目１から１３のいずれか一項に記載のガラスセラミックの成分を含むメタケイ酸リチウムガラスセラミック。
（項目１９）
前記ガラスセラミック、前記出発ガラスおよび前記メタケイ酸リチウムガラスセラミックが、粉末、顆粒、ブランクまたは歯科修復物の形態で存在する、項目１から１５のいずれか一項に記載のガラスセラミック、項目１６もしくは１７に記載の出発ガラスまたは項目１８に記載のメタケイ酸リチウムガラスセラミック。
（項目２０）
項目１６もしくは１７に記載の出発ガラスまたは項目１８に記載のメタケイ酸リチウムガラスセラミックを、４５０〜１０００℃の範囲の少なくとも１回の熱処理に供する、項目１から１５のいずれか一項に記載のガラスセラミックを調製するためのプロセス。
（項目２１）
（ａ）核を含む出発ガラスを形成するために、前記出発ガラスを４５０〜６００℃の温度での熱処理に供し、
（ｂ）前記二ケイ酸リチウム−アパタイトガラスセラミックを形成するために、該核を含む出発ガラスを７００〜１０００℃の温度での熱処理に供する、項目２０に記載のプロセス。
（項目２２）
歯科材料としての、特に、歯科修復物をコーティングするための、好ましくは、歯科修復物を調製するための項目１から１５、もしくは１９のいずれか一項に記載の二ケイ酸リチウム−アパタイトガラスセラミック、項目１６、１７もしくは１９に記載の出発ガラスまたは項目１８もしくは１９に記載のメタケイ酸リチウムガラスセラミックの使用。
（項目２３）
前記二ケイ酸リチウム−アパタイトガラスセラミック、前記出発ガラスまたは前記メタケイ酸リチウムガラスセラミックが、プレスまたは機械加工することによって所望の歯科修復物、特に、ブリッジ、インレイ、オンレイ、ベニア、支台歯、部分歯冠、歯冠またはファセットの形状を与えられる、項目２２に記載の歯科修復物を調製するための使用。